(57)【特許請求の範囲】
【請求項１】
セシウム含有水と接触してセシウムイオンを吸着したプルシアンブルーの造粒体であるプルシアンブルースラリーを収容した金属製のポットを誘導加熱するとともに該ポット内に空気又は低酸素ガスを導入して該プルシアンブルースラリーを乾燥させ、その後さらに加熱温度を上昇させてプルシアンブルーを酸化分解処理するセシウム吸着プルシアンブルーの処理方法であって、
ポット内の温度が１５０〜４００℃となるように空気又は低酸素ガス導入量と誘導加熱の誘導コイルへの通電量との少なくとも一方を制御してプルシアンブルーの加熱酸化分解を行い、
プルシアンブルーの酸化分解処理後、酸化分解生成物に水を加え、セシウム化合物を溶出させ、溶出したセシウム化合物の水溶液から水を蒸発させてセシウム化合物の析出物とするセシウム吸着スラリーの処理方法であり、
該プルシアンブルーの造粒体は、プルシアンブルーがカルシウム富化膜で被包された造粒体であり、
該加熱酸化分解において、酸化物形態の結晶化を抑制した生成物を含有する燃焼残渣を得るように、空気又は低酸素ガス導入量を制御することを特徴とするセシウム吸着スラリーの処理方法。
【請求項２】
請求項１において、前記プルシアンブルーの乾燥及び酸化分解工程において、ポット内をエゼクタで吸引すること、及び該エゼクタに作動流体として水を供給することを特徴とするセシウム吸着プルシアンブルーの処理方法。
【請求項３】
請求項１又は２において、セシウム化合物を溶出分離するに際し、前記分解生成物を１００μｍ以下に粉砕し、温度５０〜９０℃の水にて溶出させた後、硝酸水溶液にて更に溶出させることを特徴とするセシウム吸着プルシアンブルーの処理方法。
【請求項４】
請求項３において、硝酸水溶液にて更に溶出させた後、溶出残渣を１０００℃以上に加熱し、残存セシウム化合物を昇華させることを特徴とするセシウム吸着プルシアンブルーの処理方法。
【発明の詳細な説明】
【技術分野】
【０００１】
本発明は、セシウムを吸着したプルシアンブルーを処理する方法に関する。本発明の一態様は、このスラリーを酸化処理した後、セシウム化合物を高溶出分離し、セシウム化合物を分離した残渣の残存セシウムを低減する処理方法に関する。
【背景技術】
【０００２】
水中に溶解した放射性セシウムを回収する方法として、吸着材で回収する手法が挙げられる。現在、ゼオライトをはじめとする、さまざまな材料が吸着材として検討され、一部は実際の除染現場で使用されている。吸着材は、除染後の廃棄物量が少ないものとなるように、セシウムを大量に吸着することができる高い吸着能を有することが望ましい。また、環境中には、放射性セシウムより他の金属イオンが遥かに多量に存在するため、吸着材には、セシウムだけを吸着する選択性の高い吸着能を有することが求められる。
【０００３】
特許文献１，２，３には、プルシアンブルーを用いた放射性セシウムの分離方法が記載されている。プルシアンブルーがセシウム選択吸着特性を有する理由は、セシウムイオンの水和半径がプルシアンブルーの内部空孔のサイズに合致するためである。すなわち、プルシアンブルーは立方格子状であり、格子定数は約０．５ｎｍである。水和したセシウムイオンは、この格子にほぼすっぽりと入り込む大きさであるため、プルシアンブルーはセシウムを選択的に吸着する。
【０００４】
特許文献４には、放射性セシウムの除染後のスラリーの処理として、セシウム吸着プルシアンブルーのスラリーを酸化分解処理することにより、効率的に減容して処分する方法、分解物からセシウムを溶出させて分離し、このセシウム水溶液から更に水分を蒸発させてセシウム化合物として析出させる方法が提案されているが、セシウムの回収率、分解物の残存セシウムについては記載されていない。
【０００５】
非特許文献１には、燃焼残渣の水、０．５Ｎ硝酸水でのセシウム溶出率を水で８０％以上、水＋０．５Ｎ硝酸水で９５％以上の回収が可能。溶出処理後燃焼残渣（酸化鉄）には約５％のＣｓが残留していると記載されているが、この燃焼残渣（酸化鉄）残存Ｃｓ回収については具体的な方法は提案されていない。
【０００６】
プルシアンブルーナノ粒子の分散液をアルギン酸ナトリウムと混合してスラリーとし、このスラリーを塩化カルシウム水溶液中に滴下することにより、カルシウムが富化したゲル状の表層が形成された造粒体（カプセル状構造体）を製造する方法が特許文献５に記載されている。
【先行技術文献】
【特許文献】
【０００７】
【特許文献１】特開２０１１−２００８５６号公報
【特許文献２】特開２０１４−１０９４６１号公報
【特許文献３】特開２０１４−２０８０６号公報
【特許文献４】特開２０１５−１４１０８２号公報
【特許文献５】特開２０１４−７７７２０号公報
【非特許文献】
【０００８】
【非特許文献１】第四回環境放射能除染学会研究発表会Ｓ５−３要旨  ２０１５年７月８日
【発明の概要】
【発明が解決しようとする課題】
【０００９】
本発明は、放射性セシウムの吸着後のプルシアンブルーを酸化処理した後、セシウム化合物を高溶出分離し、セシウム化合物の容積を著しく低減することを第１の目的とする。
【００１０】
本発明は、放射性セシウムの回収方法においてプルシアンブルーの分散液及び造粒体を組み合わせて、合理的なセシウムの回収方法を提案することを第２の目的とする。
【課題を解決するための手段】
【００１１】
本発明のセシウム吸着プルシアンブルーの処理方法は、セシウムイオンを吸着したプルシアンブルーの造粒体を収容した金属製のポットを誘導加熱するとともに該ポット内に空気又は低酸素ガスを導入してスラリーを乾燥させ、その後さらに加熱温度を上昇させてプルシアンブルーを酸化分解処理するセシウム吸着プルシアンブルーの処理方法であって、ポット内の温度が１５０〜４００℃となるように空気又は低酸素ガス導入量と誘導加熱との少なくとも一方を制御してプルシアンブルーの加熱酸化分解を行うことを特徴とするものである。
【００１２】
本発明の一態様では、ポット内の温度が１５０〜４００℃となるように空気又は低酸素ガス導入量と誘導加熱との少なくとも一方を制御してプルシアンブルーの加熱酸化分解を行う。
【００１３】
本発明の一態様では、ポット内への導入空気の酸素含有量を１〜１０％に制限し、加熱酸化分解物の形態が図４（ＸＲＤ分析）のような抑制結晶酸化物、Ｆｅ３Ｏ４を生成する燃焼方法とする。
【００１４】
本発明の一態様では、プルシアンブルー造粒体をアルギン酸・カルシウム膜包含体とする。
【００１５】
本発明の一態様では、プルシアンブルーを充填したポットはセシウム吸着後、加熱酸化分解装置にポットのまま装着させ加熱する、兼用容器方式とする。
【発明の効果】
【００１６】
セシウムイオンを含有する被処理液にプルシアンブルーを添加すると、セシウムイオンが速やかにプルシアンブルーに吸着される。このセシウムイオンを吸着したプルシアンブルーを含む液を固液分離して生じたスラリー（脱水ケーキを包含する。）をポット内で加熱し、空気又は低酸素雰囲気下でスラリーを乾燥し、更に空気又は低酸素雰囲気下で加熱してプルシアンブルーを酸化分解する。
【００１７】
本発明では、プルシアンブルーを造粒体とすることで固液分離が簡素になり、ポットをそのまま加熱処理することにより、セシウム回収システムが簡素化される。プルシアンブルー造粒体のセシウム吸着蓄積性能はプルシアンブルーナノ粒子と比べ遜色ないが、除染係数はかなり劣るため、造粒体は被処理水の循環系セシウム回収に用い、処理水排出系ではナノ粒子体を用いるのが好ましい。
【００１８】
本発明では、好ましくは、プルシアンブルーの乾燥工程から空気又は低酸素ガスを導入し、徐々に酸化させ、ポット内温度を４００℃以下に保って酸化処理する。酸化分解物からセシウム化合物を水にて溶出分離させ、この溶出液を濃縮し、セシウム化合物として回収する。しかし、溶出分離残渣には酸溶出後でも数％のセシウム化合物が残存する。酸化分解物は高濃度の放射性セシウムを含有しており、残存量数％でも高濃度放射性廃棄物となる。本発明では、低酸素雰囲気で酸化処理することにより、酸化分解物の酸化形態を変え、水溶出率、酸溶出率の大幅な改善を行うことができる。また、更に溶出分離残渣からセシウムを昇華除去することにより、低濃度放射性廃棄物とすることができる。
【００１９】
プルシアンブルー造粒体の作成には一般にプルシアンブルーを他の無機物、有機物担体に含有させる方法が用いられているが、酸化分解物に次工程であるガラス固化に影響のある残存物の混入を回避する必要がある。本発明の一態様では、プルシアンブルー造粒体として、アルギン酸カルシウムゲルで被包した造粒体を用いる。この造粒体の酸化分解過程でアルギン酸は燃焼し、カルシウム分のみ残存物となる。このカルシウム分の酸化生成物は水に不溶である為、得られるセシウム化合物がガラス固化に影響しないものとなる。
【図面の簡単な説明】
【００２０】
【図１】灰洗浄工程から発生する被処理水のセシウムを吸着ポット（造粒体充填）にて回収するセシウム吸着プロセスを説明するフロー図である。
【図２】セシウム回収システムを説明するフロー図である。
【図３】セシウム回収システムを説明するフロー図である。
【図４】酸化生成物のＸ線回折チャートである。
【図５】酸化生成物のＸ線回折チャートである。
【発明を実施するための形態】
【００２１】
以下、本発明について詳細に説明する。なお、以下の説明において、プルシアンブルーのナノ粒子を単にナノ粒子ということがある。
【００２２】
本発明方法で処理対象とするプルシアンブルーは、セシウム特に放射性セシウムを吸着したものである。このセシウム吸着プルシアンブルーとしては、放射性物質で汚染された原子力発電所設備水、汚染地域の湖沼水、河川水、地下水、プール等の槽状体の貯留水のほか、除染排水、放射性物質汚染土壌の酸抽出水、廃棄物焼却灰の洗浄排水などを吸着したセシウム吸着プルシアンブルーが例示される。これらの被処理液は、セシウムのほかに各種の金属イオンや固形分を含んでいる。被処理液のセシウム濃度については特に制限はなく、１００Ｂｑ／Ｌ程度の低濃度汚染水から１０万Ｂｑ／Ｌ程度の高濃度汚染水まで処理可能である。
【００２３】
本発明は、特に放射性セシウム付着物を焼却した焼却灰を水で洗浄した放射性セシウム含有水をプルシアンブルーと接触させて放射性セシウムをプルシアンブルーに吸着させ、このプルシアンブルーを酸化処理して著しく減容させる工程に好適に適用される。
【００２４】
プルシアンブルーによるセシウム吸着処理に先立って、被処理液から濾過処理、遠心分離処理等によって固形物を除去しておくことが望ましい。放射性セシウムはイオン化して溶解しており、除去された固形物の付着放射性セシウム量は極く微量である。
【００２５】
［プルシアンブルーによるセシウム吸着処理］
このように必要に応じ固形物除去処理した被処理液を、プルシアンブルー造粒体を充填したポットに流通させてセシウムを吸着させるのが好ましい。
【００２６】
プルシアンブルーの化学式は、Ｆｅ（III）４［Ｆｅ（II）（ＣＮ）６］３で表わされる。本発明で用いるプルシアンブルーは、結晶水を含んでいてもよいし、鉄イオンの少なくとも一部が他の金属、例えばバナジウム、クロム、マンガン、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属で置換されてもよい。このようなプルシアンブルー型金属錯体は例えば次式で表わされる。
【００２７】
ＡｘＭＡ［ＭＢ（ＣＮ）６］ｙ・ｚＨ２Ｏ
Ａは陽イオンに由来する原子である。ｘは０〜２、ｙは１〜０．３、ｚは０〜２０である。ＭＡはＦｅ（III）、ＭＢはＦｅ（II）である。
【００２８】
プルシアンブルーとしては一次粒子径（平均粒径）が５０ｎｍ以下であって、二次粒子径（凝集径）（平均粒径）が５ｎｍ〜１ｍｍ程度のナノ粒子がセシウム吸着性能、付着堆積物層形成能から好ましいが、一次粒径が大きく二次粒径が１０〜１００μｍ程度の、顔料、所謂「紺青」等も使用可能である。（測定法（一次粒径）：Ｘ線回折装置で測定、回ピークから結晶格子径を算出して求めた値。測定法（二次粒径）：レーザー回折／散乱式粒度分布測定装置により測定した値。）
【００２９】
Ｎ２ガスを用いたＢＥＴ法で測定したナノ粒子の比表面積は１５０〜２５００ｍ２／ｇ程度が吸着能力、取り扱い上望ましい。
【００３０】
プルシアンブルーナノ粒子は、セシウムの吸着速度が大きい。また、プルシアンブルーナノ粒子の格子間隙に入り込んだセシウムイオンが粒子の芯部にまで拡散移動する距離が短いので、プルシアンブルーナノ粒子のほぼ全体がセシウムの吸着に利用され、速やかにほぼ飽和吸着状態となるまでセシウムを吸着させることができる。
【００３１】
造粒体はナノ粒子体と比べ除染係数が低いため、プルシアンブルー造粒体を充填したポットを直列に数本（例えば４〜８本）接続し、被処理水を直列に通水することが好ましい。造粒体のセシウム吸着蓄積性能はナノ粒子体とほとんど変わらないため、6本程度直列に装着し、被処理液が始めに流通され、セシウム吸着濃度が高くなった最上流側のポットから順次に交換し、流通順序を順次に繰り上げ、最下流にセシウム未吸着の造粒体を充填したポットを設置することにより、被処理液中のセシウムを効率よく吸着することができる。
【００３２】
灰洗浄にて溶出した放射性セシウム含有被処理液を本発明方法によって処理する場合、直列に装着したポットに通し、セシウム濃度の低下した液を再度灰洗浄液として利用する。
【００３３】
灰洗浄循環液は塩濃度の上昇を抑えるため一定量抜出、脱塩処理が必要となる。この抜出液は、除染係数の高いナノ粒子体での吸着を行うことにより放射性セシウムが吸着分離された処理水を得、セシウムの含まれない塩を排出する。ナノ粒子体含有液は濾過して、処理液を得る。
【００３４】
濾材としては、多孔質の布、シート又はフィルムよりなるものが好適であり、中でも、０．５〜１．２ｍｍ特に０．９〜１ｍｍ程度の厚さの合成樹脂の繊維の織布が好適である。合成樹脂としては、ポリプロピレン、ポリフェニレンサルファイド（ＰＰＳ）、ポリエステル、ポリテトラフルオロエチレンなどを用いることができるが、これに限定されない。織布の織りとしては、平織、朱子織、綾織などが例示されるが、これに限定されない。織布の通気度は０．１〜５ｃｍ３／ｃｍ２・ｓｅｃ特に０．３〜１．３ｃｍ３／ｃｍ２・ｓｅｃ程度が好適である。
【００３５】
濾過運転の開始当初は、濾材に付着堆積物層は形成されておらず、液中のプルシアンブルーナノ粒子の大部分は濾材を素通り状に通過するが、一部の比較的粒径の大きい二次粒子が濾材に捕捉され、次第にその捕捉量が増大し、これに伴って比較的小粒径の粒子も捕捉されるようになり、遂には付着堆積物層が形成される。付着堆積物層が形成されると、粒径の小さいプルシアンブルーナノ粒子も付着堆積物層に捕捉され、付着堆積物層の厚さが大きくなる。
【００３６】
濾材に付着した付着堆積物層の厚さが所定以上になった場合には、濾材への液の供給を停止し、水又は空気等の気体で濾材を逆洗する。水又は空気等を濾材に濾過時と逆方向に供給すると、濾材に付着していた付着堆積物層が剥離し、濾過装置内を落下する。濾過装置底部の排出弁を開とすると、スラリーが流出する。このスラリー中のプルシアンブルーの残存吸着容量が多いときには、このスラリーをセシウム吸着工程に返送する。プルシアンブルーのセシウム吸着量が飽和吸着に近い場合は、ポットに収容する。
【００３７】
濾材の逆洗が終了した後、濾材に液を循環通液する。この場合も、通液を開始するとまず粒径の大きい二次粒子が濾材に捕捉されて付着堆積物層が形成され、その後、粒径の小さいプルシアンブルーナノ粒子も捕捉され、付着堆積物層の層厚が大きくなる。なお、本発明では濾過助剤を用いてもよい。この濾過助剤は、燃焼酸化工程において難燃物とならないものが好ましい。
【００３８】
［ポットに充填するプルシアンブルー造粒体］
プルシアンブルー造粒体は、プルシアンブルーナノ粒子を７０ｗｔ％以上含有し、０．５〜１．５ｍｍ径のものが好適である。造粒体は、アルギン酸・カルシウムゲルにて包含造粒したものが好適である。造粒方法としてはプルシアンブルーナノ粒子をアルギン酸ナトリウムゾル水溶液に分散させ、口径１〜２ｍｍのノズルにて塩化カルシウム溶液中に滴下させ、アルギン酸・カルシウムゲル膜に被包された造粒体とする方法（特許文献５の方法）が好適である。この造粒体を水洗し、乾燥（室温〜５０℃等）または凍結真空乾燥することにより、造粒体を多孔質化させるのが好適である。
【００３９】
このプルシアンブルー造粒体としては、関東化学株式会社よりプルシアンブルーＭＣとして市販されているものを用いることができる。
【００４０】
前述の通り、このプルシアンブルー造粒体をポット内に収容し、このポットに被処理液を流通させて放射性セシウムをプルシアンブルーに吸着させるのが好ましい。
【００４１】
［セシウム吸着スラリーの乾燥及び酸化分解］
本発明では、上記のようにセシウムを吸着したプルシアンブルーのスラリーを乾燥した後、酸化処理する。この乾燥及び酸化処理を行うには、セシウム吸着プルシアンブルーを収容したポットを誘導加熱し、スラリーを乾燥させ、その後、酸化雰囲気下でさらに昇温させ、乾燥物を酸化するのが好ましい。
【００４２】
なお、プルシアンブルーから付着水の略全量が蒸発したかどうかは、ポットの重量を経時的に測定し、この重量が略恒量に達したならば付着水の略全量が蒸発したものと判断することができる。また、ポットからの蒸発量を観察し、水の蒸発がほぼなくなったならば、付着水の略全量が蒸発したものと判断することができる。
【００４３】
また、プルシアンブルーから付着水の略全量が蒸発すると、ポットからの排気の温度が１００℃よりも高くなるので、ポットからの排気温度が１００℃よりも高くなった場合に、例えば１００〜１０５℃に上昇した場合に、プルシアンブルー付着水の略全量が蒸発したものと判断することができる。
【００４４】
本発明では、プルシアンブルー付着水の蒸発開始時から空気をポットに導入するのが好ましいが、ポットの誘導加熱を開始してから所定時間が経過した乾燥途中において、ポット内に空気を導入するようにしてもよい。
【００４５】
本発明では、特に、プルシアンブルー付着水を蒸発させる工程で、ポット内に空気を導入すると共に、エゼクタでポット内を吸引し、発生した水蒸気を排出することが好ましい。このエゼクタには、作動流体として水を供給することが好ましい。ポットから吸引排出させた水蒸気や、水蒸気に随伴する飛散物は、この水に吸収又は捕集される。
【００４６】
空気流入下でのプルシアンブルーの乾燥が終了した後、具体的にはポットからの排気温度が１１０℃以上、好ましくは１１０〜１５０℃例えば１２０℃に達したならば、さらに加熱してプルシアンブルーを酸化分解する。この酸化分解処理に際しては、ポット内に空気又は低酸素濃度のガス（例えば空気と窒素の混合ガス）を流通させ、セシウム吸着プルシアンブルーを酸化分解処理する。加熱温度は、１５０℃以上、好ましくは２００℃以上、４００℃以下、好ましくは３７０℃以下、例えば１５０℃〜４００℃、特に２００℃〜３７０℃程度が望ましい。このように低温で酸化分解処理することにより、セシウム化合物の溶融温度以下でプルシアンブルーは分解され、酸化鉄、セシウム化合物等が生成する。セシウム化合物の蒸発留出はかなり抑制される。
【００４７】
プルシアンブルーは、プルシアンブルー製造時の副生物である塩を少量ながら含有している。この塩はプルシアンブルーの製法により異なり、塩化物、硝酸塩、硫酸塩である。加熱酸化分解工程においてプルシアンブルーのＣＮ基の分解により、硝酸イオンとセシウムイオンが結合反応を起こす。本発明者の研究の結果、この結合反応は、ＣＮ基の加熱酸化分解により起こることが見出された。模擬セシウムに塩化セシウム、炭酸セシウムを用い、セシウム吸着したプルシアンブルーを加熱酸化分解処理すると硝酸セシウムが結合生成する。また、プルシアンブルーの生成原料に硝酸鉄でなく、塩化鉄を用いた場合でも、プルシアンブルー副生物は硝酸ナトリウムでなく、塩化ナトリウムであるが、このセシウム吸着したプルシアンブルーを加熱酸化分解処理すると硝酸セシウムが結合生成する。硝酸セシウムの融点は約４０９℃であるところから、加熱酸化分解処理温度を４００℃以下となるように上記酸化分解処理を制御することが重要である。
【００４８】
低酸素ガスの酸素濃度は加熱酸化分解物のＸＲＤ分析が図４のような抑制結晶酸化物を主体とし、少量のＦｅ３Ｏ４を生成する低酸素濃度とするのが好ましい。目安としてはプルシアンブルーが造粒体の場合は酸素濃度１０％以下とし、ナノ粒子体の場合は１〜５％とすることが好ましい。造粒体はプルシアンブルーがアルギン酸カルシウム膜に被覆され、酸素供給速度が抑制されている為、結果として極低酸素空気燃焼となっている。ナノ粒子体は酸素供給速度を抑制するものが無いため、供給酸素濃度をそれよりも低くしている。ＸＲＤ分析抑制結晶酸化物と少量のＦｅ３Ｏ４よりなる加熱酸化分解物は、セシウム化合物の水、酸溶液への溶出が著しく迅速である。低酸素ガスの導入量は、ポット内部の温度が４００℃以下で、随伴飛散物の発生の抑制となる量が好ましい。この酸化分解処理工程においても、水を作動流体とするエゼクタでポット内を吸引し、発生したガス成分やそれに随伴する飛散物を水に吸収又は捕集させるのが好ましい。
【００４９】
図２は、上記のプルシアンブルーの乾燥・酸化処理を行うためのシステムの構成図である。誘導加熱ユニット２は、誘導コイルを備え、ベース１５の受座５上に設置されている。ベース１５には重量センサ１６が設けられている。ポット１はポット本体３に蓋を装着したものである。
【００５０】
ポット１の流入口４ａの上端には、配管１７が接続されている。この配管１７には、流量計１８及び流量調節バルブ１９が設けられている。この配管１７を介して、ポット１に空気又は低酸素ガスを供給することができるようになっている。ポット１の流出口４ｂは、流量調節バルブ２０及び温度センサ２１を備えた配管２２を介してエゼクタ２３の吸引部に接続されている。エゼクタ２３は、タンク２４に設置されている。タンク２４内の水は、タンク２４の底部から配管２５、ポンプ２６及び循環水冷却用クーラ（熱交換器）２７を介してエゼクタ２３の作動流体導入口に供給される。
【００５１】
タンク２４には液面レベルセンサ２８が設けられている。また、タンク２４の上部にはガス排出用の配管２９が接続されており、この配管２９にガスセンサ３０が設けられている。
【００５２】
この処理システムを用いるプルシアンブルーの乾燥及び酸化処理手順について次に説明する。
【００５３】
ポット１内のプルシアンブルーの容積は、ポットの容積の８５〜９５体積％程度が好ましい。被処理プルシアンブルーの含水率は５０〜９５重量％程度が好ましい。このポット１を図２の通り誘導加熱ユニット２に装着し、配管１７，２２を接続する。
【００５４】
バルブ１９，２０を開とし、ポンプ２６を作動させてエゼクタ２３に通水し、ポット１内から気体を吸引すると共に、誘導コイルに通電し、ポット１に二次電流を誘起させ、抵抗損による発熱でポット１を加熱する。誘導加熱ユニット２に設けた温度センサ１３の検出温度Ｔ２が１００〜１５０℃好ましくは１００〜１２０℃となるように誘導コイルへの通電を制御する。この温度Ｔ２を１５０℃以下とするのは、プルシアンブルーからのイオン溶出抑制のためである。ポット１内のプルシアンブルーは加熱され、水分が蒸発する。この水の蒸発時における、放射性セシウムを吸着したナノ粒子の飛散を抑制するために、配管２２における蒸気線速を１００ｍｍ／ｓｅｃ以下特に５０ｍｍ／ｓｅｃ以下とするのが望ましい。この蒸発時における温度センサ２１の検出温度Ｔ２は９６〜１００℃程度となる。水の蒸発時はバルブ１９を開とし、ポット１にキャリヤーガスとして空気を供給し、ポット１、配管２２内の結露を防ぐ。
【００５５】
蒸発した蒸気は、凝縮機能と飛沫ナノ粒子の捕集機能を兼ね備えたエゼクタ２３で凝縮し、タンク２４に溜る。配管２５を循環する水はクーラ２７にて冷却し、４０℃以下とする。脱水量は、誘導加熱装置の重量センサ１６の検出重量Ｗ１及びタンク２４の液面上昇量（レベルセンサ２８の検出液面レベルＬ１）にて概略的に検知する。ポット１内のスラリーの含有水が少なくなると脱水量が減る。そのため、プルシアンブルーへの付着水の略全量が蒸発すると、重量センサ１６の検出重量Ｗ１又はレベルセンサ２８の検出液面レベルＬ１に変化が見られなくなる。
【００５６】
重量センサ１６の検出重量Ｗ１又はレベルセンサ２８の検出液面レベルＬ１に変化が見られなくなり、脱水ケーキからの付着水分の蒸発が終了し、温度センサ１４の検出温度Ｔ３が１５０℃を超えたり、温度センサ１３の検出温度Ｔ２が１５０℃を超えたりした後においても、ポット１内には水（Ｈ２Ｏ）が存在する。この水は、プルシアンブルーに含まれる水和物などである。ポット１内の温度を１５０℃よりも上昇させた際にポット１内に凝縮水が存在すると、プルシアンブルーが部分酸化し、シアン化物の生成が起こりうるため、ポット１内に空気を供給してポット内の雰囲気を露点以上とすることで、乾燥工程におけるプルシアンブルーの部分酸化によるシアン化物の生成を抑制することができる。
【００５７】
センサ２１の検出温度Ｔ１が１１０℃以上、好ましくは１１０〜１５０℃例えば１２０℃になったならば、乾燥工程を終了し、プルシアンブルーの酸化分解処理工程に移る。この時には、ポット１内に空気又は低酸素ガスが継続して供給される。この工程では、センサ１４の検出温度Ｔ３が昇温速度０．３〜２℃／ｍｉｎ好ましくは０．５〜１℃／ｍｉｎで１５０〜４００℃、好ましくは２００〜３７０℃となるようにコイルに通電する。また、温度センサ１３，２１の検出温度差Ｔ２−Ｔ１が５０℃以下特に２０℃以下となるようにバルブ１９を調整してポット１への空気又は低酸素ガス導入量を調節する。プルシアンブルーは、この酸化分解処理により酸化鉄、ＣＯ２、Ｎ２、シアン化物、及び少量の未燃物に酸化分解する。残留シアン化物は１／１０００以下となる。
【００５８】
酸化分解処理完了の目安は、重量センサ１６の検出重量Ｗ１の変化量、又はガスセンサ３０により検出されるＣＯ２変化量にて判断する。酸化分解処理で有機物が未燃分として残存するとガラス固化処理に影響を及ぼすので、十分に燃焼させる必要がある。酸化分解処理は４８時間以内に終了させるのが好ましい。酸化分解処理完了後、ポット１内の雰囲気を空気に置換した後、配管１７，２２を取り外し、流入口４ａ及び流出口４ｂを密閉する。次いで好ましくはポット１を放冷等により冷却する。
【００５９】
酸化生成物は、セシウム塩を４０重量％以上例えば４０〜８０重量％含むことが好ましい。また、ナトリウム塩を１５重量％以上例えば１５〜５０重量％含むことが好ましい。
また、アルギン酸・カルシウムゲル膜に被包された造粒体の場合はカルシウム塩を１５重量％以上例えば１５〜５０重量％含むことが好ましい。
【００６０】
乾燥工程、酸化分解処理工程では、タンク２４内の水にシアン化物が溶け込むので、酸化分解処理工程終了後、タンク２４内の水を水酸化ナトリウムや次亜塩素酸ナトリウム等を用いて無害化処理を行った後に、吸着工程へ送ることが好ましい。また、更にタンク２４内の水に予め水酸化ナトリウム溶解させておき、酸化分解処理工程で発生するシアン化物をアルカリ固定化させるのがより好ましい。
【００６１】
［溶出及び塩類の分離］
酸化分解処理後のポット１内の分解生成物は、酸化鉄と、主に硝酸セシウム、塩化セシウムを主体とするセシウム化合物と、少量のその他の塩類とから構成される。そのため、この分解処理物に水を加えることで、セシウム化合物及びその他の可溶性塩類を溶出させ、これらを含む水溶液を酸化鉄等の難溶性分解生成物固形分から分離することができる。
【００６２】
ポット１から酸化生成物を取り出す場合、ポット１内に水を供給し、撹拌し、スラリーとして溶出分離容器に吸引回収するのが好ましい。図示は省略するが、流入口４ａの下端には、ポット１内の底部近くまで延在するパイプが接続されている。このパイプからの水がポット１内に流入すると、ポット内の酸化生成物が流水で撹拌され、流出口４ｂから流出する。
【００６３】
酸化分解生成物からのセシウム化合物等の溶出分離において、酸化分解生成物を１００μｍ以下に粉砕し、水温度５０〜９０℃好ましくは６０〜８０℃にて生成物中の含有セシウムの９５％以上を溶出させるのが好ましい。その後、生成物中の未抽出残留セシウムを０．２〜１Ｎ程度の硝酸水溶液にて更に溶出させ、合計溶出率９９．５％以上の高溶出率を得ることが好ましい。セシウム化合物等の水溶液と難溶性酸化分解生成固形分との分離は濾過、遠心分離などにより行うことができる。分離したセシウム化合物及び塩類の溶液を濃縮し、乾燥してセシウム塩を主成分とする固形分（析出物）とする。
【００６４】
分離された酸化分解生成固形分にはまだセシウム化合物が０．５％程度残留している。この含有セシウム化合物を更に除去して安全に廃棄できる酸化分解生成固形分を得るために１０００℃以上、例えば１０００〜１１００℃での昇華加熱処理を行う。加熱保持時間は約１時間以上、例えば１〜３時間とする。これにより、セシウム化合物が０．０５重量％以下まで低下した酸化分解生成固形分が得られる。
【実施例】
【００６５】
［実施例１］
＜プルシアンブルーナノ粒子造粒体分散液の調製＞
関東化学(株)製プルシアンブルーナノ粒子造粒体  ＭＣ−Ｂ（Ｆｅ４［Ｆｅ（ＣＮ）６］３・１５Ｈ２Ｏ、造粒粒子径約１ｍｍ）１０ｇを２．４Ｌ純水に分散させて分散液を調製した。  
【００６６】
＜模擬被処理液の吸着処理＞
和光純薬製塩化セシウム０．６ｇを純水０．１Ｌに溶解させた水溶液よりなる模擬被処理液を、４回に分けて上記２．４Ｌプルシアンブルーナノ粒子造粒体（以下、ＭＣ−Ｂと称す。）分散液に投入分散攪拌し、セシウムを吸着させた。
【００６７】
上記の吸着処理後の液を少量分取しセシウム吸着ＭＣ−Ｂを濾別して濾液中の鉄、セシウムの定量分析を行ったところ、塩化セシウム投入量０．６ｇの内、０．４７５ｇが吸着処理されていることが認められた。結果からＭＣ−Ｂへのセシウム吸着量を推定したところ、ＭＣ−Ｂ１ｋｇ当たりではセシウムが３５．５ｇ吸着されたことになる。
【００６８】
＜乾燥及び加熱酸化分解処理＞
上記セシウム吸着ＭＣ−Ｂ４．５ｇを燃焼ボートに採取し、この燃焼ボートを小型チューブ炉のチューブ内に挿入した。空気（０．５Ｌ／ｍｉｎ）流通下で２２０℃、3時間乾燥させ、更に３５０℃まで昇温（１℃／ｍｉｎ）し、３５０℃を３時間保持し、酸化処理した。これにより、酸化処理生成物が２，４４ｇ得られた。チューブ炉からの流出ガスは、水トラップ（２００ｍＬ×２本）にて捕集した。トラップ水からＣＮ、ＮＨ＋が分析された。
【００６９】
＜水溶出処理＞
上記の酸化処理生成物を乳鉢ですりつぶし、試料１とした。少量の試料を分取し、酸全溶解させ、蒸留水にて希釈した。この溶出液に含まれるセシウムの濃度をＩＣＰ−ＭＳで定量したところ、試料１の含有セシウム量はＣｓ−７３０００ｍｇ／試料−ｋｇであった。
【００７０】
試料１を１ｇ分取し、蒸留水１０ｍＬと混合して、ウオーターバス（８０℃）中で６時間撹拌し、可溶性塩類を蒸留水に溶出させた。溶出液は遠心分離（３０００ｒｐｍ、２０分間）後に分離残渣を純水洗浄、乾燥させて試料２とした。少量の試料２を分取し、酸全溶解させ、蒸留水にて希釈した。この溶出液に含まれるセシウムの濃度をＩＣＰ−ＭＳで定量したところ、試料２の含有セシウム量はＣｓ−２７００ｍｇ／試料−ｋｇであった。
【００７１】
従って、水抽出による酸化処理残渣からの水溶出セシウム回収率は（７３０００−２７００）／７３０００＝９６．３％であった。
【００７２】
＜０．５Ｎ硝酸溶出処理＞
上記試料２を１ｇ分取し、０．５Ｎ硝酸溶液１０ｍＬとで混合して、ウオーターバス（８０℃）中で６時間撹拌し、可溶性塩類を蒸留水に溶出させた。溶出液は遠心分離（３０００ｒｐｍ、２０分間）後に分離残渣を純水洗浄、乾燥させて試料３とした。少量の試料３を分取し、酸全溶解、蒸留水希釈し、セシウムの濃度をＩＣＰ−ＭＳで定量したところ、試料３の含有セシウム量はＣｓ−６２ｍｇ／試料−ｋｇであった。酸化処理生成物を水抽出と０．５Ｎ硝酸溶液での抽出とにより、酸化処理残渣からのセシウム回収率は９９．９１％となった。
【００７３】
＜昇華除去処理＞
上記試料３を０．９３ｇ分取し、燃焼ボートに採取し、上記小型チューブ炉のチューブ内に挿入した。１５０℃で１５分保持乾燥、空気０．５Ｌ／ｍｉｎ通気にて１０００℃まで昇温し、１時間保持した。自然冷却後これを試料４とし、同様に試料を分取し、酸全溶解、蒸留水希釈し、セシウムの濃度をＩＣＰ−ＭＳで定量したところ、試料４の含有セシウム量はＣｓ−２４ｍｇ／試料−ｋｇであった。酸化処理生成物を水抽出、０．５Ｎ硝酸溶液での抽出、更に昇華除去処理することにより、酸化処理残渣からのセシウム除去率は９９．９７％となった。
【００７４】
［比較例１］
＜模擬被処理液の調製及吸着＞
関東化学(株)製プルシアンブルーL-purified（Ｆｅ４［Ｆｅ（ＣＮ）６］３・１５Ｈ２Ｏ、粒子径１６ｎｍ）の分散液に塩化セシウムを投入、吸着させ、脱水し、プルシアンブルー１ｋｇ当たりではセシウム４７．７２ｇ（塩化セシウム換算で６０．４７ｇ）吸着したサンプルを得た。サンプルの含水率は約７３．８重量％であった。
【００７５】
＜乾燥及び加熱酸化分解を行う処理＞
図３に示す乾燥及び酸化分解処理装置によって上記脱水ケーキの乾燥及び酸化分解処理を行った。この装置は、図２に示したものと同一の構成のポット１及び誘導加熱ユニット２を備えている。なお、図３ではバルブの図示を省略している。
【００７６】
上記脱水ケーキ（含水率７３．８重量％）３．０９ｋｇをポット１に投入し、誘導加熱ユニット２に組み込み、流出口４ｂを蒸気排気管４２及び冷却器４３を介して受器４４に接続した。
【００７７】
流入口４ａから空気を５Ｌ／ｍｉｎにて供給しながら、温度センサ１３の検出温度Ｔ２が１２０℃となるように導入コイルに通電した。受器４４内の凝縮水量が２．０Ｌとなった段階で流入口４ａからの空気量を１０Ｌ／ｍｉｎに増量した。４２０ｍｉｎ経過後、排気温度が２００〜２１０℃で安定した。その後昇温し、１５０ｍｉｎ経過した時点で排気温度が２２０℃となり、受器４４内の凝縮水量は２．２Ｌであった。凝縮水は透明であった。そこで、導入コイルへの通電量を増加させ、温度センサ１３の検出温度Ｔ２が３５０℃となるまで２℃／ｍｉｎにて昇温させた。ポット内部の温度を示す温度センサ１４の検出温度Ｔ３が３８０℃以下で、ポット出口燃焼ガス温度（温度センサ２１の検出温度Ｔ１）が３００℃になるように空気を供給した。温度Ｔ２と温度Ｔ１との差は５０℃以下であった。受器４４にｐＨ１３．５となるようにＮａＯＨを投入した。排気ガスは受器４４にて捕集後、放出した。捕集排気ガスからシアン化水素は検出されず、排気ガス成分はＣＯ２、ＮＨ３、Ｎ２、Ｏ２であったが、受器４４内の水からシアン化物が検出された。
【００７８】
３００ｍｉｎ後、加熱を停止し、放冷後、ポット１の蓋を開け、内容物（以下、酸化処理生成物Ａという。）を分析したところ、Ｆｅ２Ｏ３等の酸化鉄が主であり、セシウムは酸化物（Ｃｓ２Ｏ）換算で８．３３ｗｔ％であった。ポット１内の残留物重量は４２０ｇであり、ポットへの投入スラリー重量の１／７以下となった。図５にこの酸化処理生成物ＡのＸＲＤ分析を示す。Ｆｅ２Ｏ３、ＣｓＮＯ３のピークが顕著に読み取れる。
【００７９】
＜水溶出処理＞
上記の酸化処理生成物Ａを乳鉢ですりつぶし、試料Ａ１とし、少量を分取し、酸全溶解させ、蒸留水にて希釈した。この溶出液に含まれるセシウムの濃度をＩＣＰ−ＭＳで定量したところ、試料Ａ１の含有セシウム量はＣｓ−７３０００ｍｇ／試料−ｋｇであった。さらに試料Ａ１を１ｇ分取し、蒸留水１０ｍＬと混合して、ウオーターバス（８０℃）中で６時間撹拌し、可溶性塩類を蒸留水に溶出させた。溶出液は遠心分離（３０００ｒｐｍ、２０分間）後に分離残渣を純水洗浄、乾燥させて試料Ａ２とした。少量の試料Ａ２を分取し、酸全溶解させ、蒸留水にて希釈した。この溶出液に含まれるセシウムの濃度をＩＣＰ−ＭＳで定量したところ、試料Ａ２の含有セシウム量はＣｓ−１３０００ｍｇ／試料−ｋｇであった。従って、水抽出による酸化処理生成物Ａからの水溶出セシウム回収率は８２．２％であった。
【００８０】
＜０．５Ｎ硝酸溶出処理＞
上記試料Ａ２を１ｇ分取し、０．５Ｎ硝酸溶液１０ｍＬと混合して、ウオーターバス（８０℃）中で６時間撹拌し、可溶性塩類を蒸留水に溶出させた。溶出液は遠心分離（３０００ｒｐｍ、２０分間）後に分離残渣を純水洗浄、乾燥させて試料Ａ３とした。少量の試料Ａ３を分取し、酸全溶解、蒸留水希釈、セシウムの濃度をＩＣＰ−ＭＳで定量したところ、試料Ａ３の含有セシウム量はＣｓ−４４００ｍｇ／試料−ｋｇであった。酸化処理生成物Ａを水抽出し、更に０．５Ｎ硝酸溶液で抽出することによるセシウム回収率は９３．９７％であった。
【００８１】
＜昇華除去処理＞
上記試料Ａ３を５ｇ分取し、燃焼ボートに採取し、上記小型チューブ炉のチューブ内に挿入した。１５０℃で１５分保持乾燥、空気０．５Ｌ／ｍｉｎ通気にて１０００℃まで昇温、１時間保持した。自然冷却後これを試料Ａ４とした。試料Ａ４を分取し、酸全溶解、蒸留水希釈、セシウムの濃度をＩＣＰ−ＭＳで定量したところ、試料Ａ４の含有セシウム量はＣｓ−４８０ｍｇ／試料−ｋｇであった。酸化処理生成物を水抽出、０．５Ｎ硝酸溶液での抽出、更に昇華除去処理することによるセシウム除去率は９９．３４％であった。
【００８２】
［考察］
この実施例１及び比較例１より、セシウム吸着プルシアンブルーの乾燥及び酸化処理工程における最高温度を硝酸セシウム融点以下に制御し、酸化物形態の結晶化を抑制した生成物とすることにより、セシウムの水及び０．５Ｎ硝酸溶液への抽出率を飛躍的に高めることが認められた。更に昇華除去処理での酸化処理残渣からのセシウム除去率向上により、規制値以下での残渣廃棄物達成の見通しが得られた。
【符号の説明】
【００８３】
１  ポット
２  誘導加熱ユニット
３  ポット本体
１２，１３，１４  温度センサ
２３  エゼクタ
２４  タンク
２７  クーラ
４２  蒸気排気管
４３  冷却器
４４  受器
【図１】
0006627587.tif 000002
【図２】
0006627587.tif 000003
【図３】
0006627587.tif 000004
【図４】
0006627587.tif 000005
【図５】
0006627587.tif 000006